ЭМАЛЬ
ENAMEL

Изобретение относится к области технологии силикатов, а именно к составам эмалей для керамических художественных изделий.
2
2
2
2
3
Известна эмаль, содержащая, мас.%: SiO 53,05-55,9; NaO 34,5-36,0; CoO 0,3-0,35; MnO 7,15-7,65; FeO 2,1-3,0 [1].
Задача изобретения состоит в снижении температуры варки эмали.
2
2
2
2
3
2
3
2
2
2
2
3
2
3
Технический результат достигается тем, что эмаль, содержащая SiO, NaO, MnO, дополнительно содержит BO, CaO, AsO при следующем соотношении компонентов, мас.%: SiO 30,0-35,0; NaO 25,0-30,0; MnO 1,0-5,0; BO 33,0-39,0; AsO 0,5-1,0.
В таблице приведены составы эмали.
Таблица
1
2
3
SiO<sub>2</sub>
35,0
32,5
30,0
Na<sub>2</sub>O
30,0
27,5
25,0
MnO<sub>2</sub>
1,0
3,0
5,0
B<sub>2</sub>O<sub>3</sub>
33,0
36,5
39,0
As<sub>2</sub>O<sub>3</sub>
1,0
0,5
1,0
Варку фритты эмали осуществляют при температуре 1330-1380°C. Расплав гранулируют в воду. Полученные гранулы размалывают мокрым способом до прохождения через сетку 0056. Эмалевый шликер (с влажностью 45-50%) наносят на поверхность обожженных керамических изделий и закрепляют оплавлением.
Источники информации
1. А.с. СССР №534430, 1976.